Fe , Ni 원소 의 단독 첨가 는 , 내열성 , 강도 등 의 모든 특성 향상 에 거의 기여 하 지 않 고 , 전기 전도 성 을 저하 시키 지만 , Fe , Ni 는 , Co 와 P 를 공 첨가 ( 共 添加 ) 한 기 ( 基 ) 에 있 어서 Co 의 기능 을 일부 대체 한다 . 상술 한 수식 ( [ Co ] + 0 . 85 × [ Ni ] + 0 . 75 × [ Fe ] - 0 . 007 ) 에 있 어서 , [ Ni ] 의 계수 0 . 85 와 , [ Fe ] 의 계수 0 . 75 는 , Co 와 P 의 결합 을 1 로 한 경우 에 , Ni 또는 Fe 가 P 와 결합 하 는 비율 을 나타낸 것 이 다 . 그리고 , 석출 물 의 결합 에 관여 하 는 ( [ Co ] + 0 . 85 × [ Ni ] + 0 . 75 × [ Fe ] ) 와 [ P ] 의 비율 은 , 대략 약 4 : 1 또는 약 3 . 5 : 1 이 면 , 석출 물 의 화합 상태 는 바람직 한 것 이 된다 . 그 석출 물 은 , 상기 의 Co 2 P , Co 2 . aP , CoxPy 에서 Co 대신 에 Ni , Fe 로 일부 치환 된 CoxNiyPz , CoxFeyPz 등 으로 나타난다 . 단 , 이 들 의 화합 상태 나 고용 상태 는 , 온도 나 가공 률 등 의 가공 조건 에 따라 변동 한다 . 이 들 을 감안 하 여 , 수식 X 1 과 마찬가지 로 X 2 의 한정 범위 가 설정 된다 . 한정 범위 를 초과 하 면 , Co , Ni , Fe , P 가 화합물 에 관여 하 지 않 고 고용 상태 가 되 거나 , 또는 목적 으로 하 는 Co 2 P , Co 2 . aP 의 화합 상태 와 는 상이 한 석출 물 로 되 어 , 높 은 강도 , 양호 한 열전도 성 또는 뛰어난 내열 성 을 얻 을 수 없 게 된다 .